(57)【特許請求の範囲】
【請求項１】
フリーネスが４００〜５５０ｍｌである針葉樹晒クラフトパルプを主体とし、２種以上の紙力増強剤が添加されており、坪量が１０〜１４．５ｇ／ｍ2、密度が０．０５〜０．２ｇ／ｃｍ3、クレープ率が５〜３０％である薄葉紙。
【請求項２】
前記２種以上の紙力増強剤として、乾燥紙力増強剤及び湿潤紙力増強剤が添加されている請求項１記載の薄葉紙。
【請求項３】
前記乾燥紙力増強剤が、カルボキシメチルセルロース及びその塩、ポリアクリルアミド系樹脂及びその塩、カチオン化デンプン並びにポリビニルアルコールからなる群から選択される１種以上である請求項２記載の薄葉紙。
【請求項４】
前記湿潤紙力増強剤が、エポキシ化ポリアミドポリアミン樹脂、尿素−ホルマリン樹脂、メラミン−ホルマリン樹脂、ジアルデヒドデンプン、ポリエチレンアミン及びメチロール化ポリアミドからなる群から選択される１種以上である請求項２又は３記載の薄葉紙。
【請求項５】
前記２種以上の紙力増強剤として、２種の乾燥紙力増強剤及び１種の湿潤紙力増強剤が添加されている請求項１記載の薄葉紙。
【請求項６】
２種の前記乾燥紙力増強剤が、カルボキシメチルセルロースの塩とアニオン性ポリアクリルアミドの塩であり、１種の前記湿潤紙力増強剤が、エポキシ化ポリアミドポリアミン樹脂である請求項５記載の薄葉紙。
【請求項７】
前記アニオン性ポリアクリルアミドの塩の重量平均分子量が８００万以上である請求項６記載の薄葉紙。
【請求項８】
前記薄葉紙の製造時の搬送方向の乾燥引張強度が６００ｃＮ／２５ｍｍ以上、該搬送方向に直交する方向の乾燥引張強度が１５０ｃＮ／２５ｍｍ以上である請求項１〜７の何れか一項に記載の薄葉紙。
【請求項９】
下記方法で測定される前記薄葉紙の液透過時間が０．２〜３秒である請求項１〜８の何れか一項に記載の薄葉紙。
＜液透過時間の測定方法＞
上下端が開口している内径３５ｍｍの２本の円筒を、両円筒の軸を一致させて上下に配し、８ｃｍ四方の測定対象シート（薄葉紙）を上下の円筒間に挟み込み、その状態で、上側の円筒内に生理食塩水を４０ｇ±１ｇ供給する。供給された生理食塩水は、測定対象シートを透過するか又は測定対象シートに吸収されて上側の円筒内からなくなる。生理食塩水の供給開始時から、生理食塩水の水面が測定対象シートの表面と同位置になるまでの時間を測定し、その時間を液透過時間とする。
【請求項１０】
請求項１〜９の何れか一項に記載の薄葉紙を用いた吸収性物品。
【発明の詳細な説明】
【技術分野】
【０００１】
本発明は薄葉紙に関し、特に、使い捨ておむつや生理用ナプキン等の吸収性物品において、吸収性コアを被覆するコアラップシートとして好適な薄葉紙に関する。
【背景技術】
【０００２】
薄葉紙は、比較的低坪量の薄い紙であるが、使用時には破れが生じない程度の紙強度（引張強度等）が要求される。紙強度を向上させる方法として、従来、紙力増強剤を添加する方法が採用されており、例えば特許文献１には、乾燥紙力増強剤及び湿潤紙力増強剤が添加され、引張強度が特定範囲にある家庭用衛生薄葉紙が記載されている。尚、特許文献１に記載の家庭用衛生薄葉紙は、ロールペーパー、ティッシュペーパー、ちり紙等、柔軟性や手触り感等の官能特性が重視される用途に適用されるものであり、特許文献１に開示されている主たる技術は、これらの官能特性と紙強度との両立を図ることを目的としている。
【先行技術文献】
【特許文献】
【０００３】
【特許文献１】特開２００５−１２４８８４号公報
【発明の概要】
【発明が解決しようとする課題】
【０００４】
使い捨ておむつや生理用ナプキン等の吸収性物品には、液保持性の吸収体を具備するものがあり、該吸収体として、木材パルプや高吸水性樹脂等を含む吸収性コアと、該吸収性コアの外面を被覆するコアラップシートとを含んで構成されているものが知られている。コアラップシートは、吸収体の製造時には木材パルプや高吸水性樹脂等の吸収体形成材料を受けるためのシートとして働き、製造後には吸収性コアを包んで形状化する役割などを果たす。コアラップシートとしては、従来、薄葉紙、不織布等の透水性シートが用いられている。
【０００５】
コアラップシートには、製造時に破れが生じない程度のシート強度と、使用時に液を素早く透過させ、コアラップシートの下方に配置された吸収性コアに速やかに吸収させる高い液透過性が要求される。液透過性を高めるためには、シートの構成繊維の坪量を減らし、シートの密度を低下させる方法が有効であるが、斯かる方法は、構成繊維数の減少とそれに起因する構成繊維の繊維間結合点の数の減少を招くため、シート強度が低下するおそれがある。コアラップシートのシート強度と液透過性とは二律背反の関係にあり、両者をバランス良く両立させることは難しいのが現状である。
【０００６】
従って本発明の課題は、強度特性が良好で液透過性に優れた薄葉紙を提供することにある。
【課題を解決するための手段】
【０００７】
本発明者らは、紙における強度と液透過性との関係について種々検討した結果、紙の低坪量化（低密度化）によって液透過性を向上させた場合、その低坪量化によって懸念される強度の低下は、構成繊維としてフィブリル化が進行した特定のパルプを用い且つ２種以上の紙力増強剤を併用することで防止し得ることを知見した。
【０００８】
本発明は、前記知見に基づきなされたもので、フリーネスが４００〜５５０ｍｌである針葉樹晒クラフトパルプを主体とし、２種以上の紙力増強剤が添加されており、坪量が１０〜１４．５ｇ／ｍ2、密度が０．０５〜０．２ｇ／ｃｍ3、クレープ率が５〜３０％である薄葉紙を提供することにより、前記課題を解決したものである。
【０００９】
また本発明は、前記薄葉紙を用いた吸収性物品を提供するものである。
【発明の効果】
【００１０】
本発明によれば、強度特性が良好で液透過性に優れた薄葉紙が提供される。
【図面の簡単な説明】
【００１１】
【図１】図１は、液透過時間の測定方法の説明図である。
【発明を実施するための形態】
【００１２】
以下、本発明の薄葉紙について詳細に説明する。本発明の薄葉紙は、フリーネスが４００〜５５０ｍｌである針葉樹晒クラフトパルプ（ＮＢＫＰ）を必須成分として含有している。フリーネスは、ＪＩＳ  Ｐ８１２１に規定するカナダ標準ろ水度（Ｃ．Ｓ．Ｆ．）で示される値であり、パルプの叩解（水の存在下でパルプを機械的に叩き、磨砕する処理）の度合いを示す値である。通常、フリーネスの値が小さいほど、叩解の度合いが強く、叩解による繊維の損傷が大きくてフィブリル化が進行している。フリーネスが前記範囲にあるＮＢＫＰは、フィブリル化が進行しているため繊維どうしが絡み合い易く、そのため、液透過性の向上の観点から薄葉紙の低坪量化（低密度化）を図ることによって構成繊維の繊維間結合点の数が減少しても、各繊維間結合の強度は、フリーネスが５５０ｍｌを超え相対的にフィブリル化が進行していないＮＢＫＰに比して、高い。従って、フリーネスが４００〜５５０ｍｌであるＮＢＫＰを主体とする薄葉紙は、良好な強度特性を有し得る。
【００１３】
本発明で用いるＮＢＫＰのフリーネスは、好ましくは４７５〜５２５ｍｌ、更に好ましくは４９０〜５１０ｍｌである。フリーネスが４００ｍｌ未満の場合は、繊維の絡み合いによる強度改善効果は飽和しており、また、繊維の切断が促進され、透過時間が遅くなるおそれがある。ＮＢＫＰの叩解は、ＮＢＫＰを分散させた紙料（スラリー）に対して、ビーダー、ディスクリファイナー等の公知の叩解機を用いて常法に従って実施することができる。また、本発明で用いるＮＢＫＰとしては、この種の紙において通常用いられるＮＢＫＰを特に制限無く用いることができる。ＮＢＫＰとして、パルプの漂白に塩素化合物を使用しないＥＣＦ（エレメンタリー・クロリンフリー）漂白パルプやＴＣＦ（トータル・クロリンフリー）漂白パルプを使用しても良い。
【００１４】
本発明の薄葉紙は、フリーネスが４００〜５５０ｍｌであるＮＢＫＰを主体としている。ここで、「主体としている」とは、フリーネスが斯かる範囲にあるＮＢＫＰの含有率が５０質量％以上であることを意味する。該含有率は、良好な強度特性を得る観点から、好ましくは５０〜１００質量％、更に好ましくは８０〜１００質量％である。
【００１５】
本発明で用いるＮＢＫＰの繊維粗度は、好ましくは０．１〜０．２ｍｇ／ｍ、更に好ましくは０．１２〜０．１８ｍｇ／ｍである。繊維粗度は、木材パルプのように、繊維の太さが不均一な繊維において、繊維の太さを表す尺度として用いられるものである。また、本発明で用いるＮＢＫＰの平均繊維長は、好ましくは１〜４ｍｍ、更に好ましくは２〜３ｍｍである。繊維粗度及び平均繊維長は、それぞれ、次のようにして測定される。
【００１６】
＜繊維粗度及び平均繊維長の測定＞
繊維粗度計ＦＳ−２００（KAJAANI ELECTRONICS LTD.製）を用いて測定する。測定対象の繊維（パルプ）は未叩解のものとする。先ず、測定対象の繊維の真の重量を求めるために、該繊維を真空乾燥機内にて１００℃で１時間乾燥させ、繊維中に存在している水分を除去する。こうして乾燥させた繊維から１ｇを正確に量りとる（誤差±０．１ｍｇ）。次に、量り取った繊維を、該繊維に極力損傷を与えないように注意しつつ、前記繊維粗度計に付属のミキサーで１５０ｍｌの水中に完全に離解させ、これを全量が５０００ｍｌになるまで水で薄めて希釈液を得た。得られた希釈液から５０ｍｌを正確に量りとってこれを繊維粗度測定溶液とし、前記繊維粗度計の操作手順に従って目的とする繊維粗度及び平均繊維長をそれぞれ算出する。尚、平均繊維長の算出には、前記操作手順に基づき下記式により計算された値を用いる。
【００１７】
【数１】
0005934497.tif 000002
【００１８】
本発明の薄葉紙は、ＮＢＫＰ以外の他の繊維を含んでいても良く、他の繊維は、ＮＢＫＰの如き親水性セルロース繊維でなくても良い。他の繊維としては、例えば、広葉樹晒クラフトパルプ（ＬＢＫＰ）、針葉樹晒サルファイトパルプ（ＮＢＳＰ）、サーモメカニカルパルプ（ＴＭＰ）等の木材パルプ；楮、三椏、雁皮等の靱皮繊維；藁、竹、ケナフ、麻等の非木材パルプ；ポリエステル繊維、レーヨン繊維、アクリル繊維等の合成繊維等が挙げられる。これら他の繊維の含有率は、好ましくは５０質量％以下である。
【００１９】
本発明の薄葉紙には、良好な強度特性（引張強度）を得る観点から、２種以上の紙力増強剤が添加されている。紙力増強剤には、乾燥紙力を向上させる乾燥紙力増強剤と、湿潤紙力を向上させる湿潤紙力増強剤とがあり、２種以上の紙力増強剤としては、乾燥紙力増強剤及び湿潤紙力増強剤の何れか一方から２種以上選択することも可能であるが、特に優れた強度特性を得る観点から、乾燥紙力増強剤の１種以上と湿潤紙力増強剤の１種以上との組み合わせを用いることが好ましい。
【００２０】
乾燥紙力増強剤としては、従来公知の乾燥紙力増強剤を用いることができ、例えば、カルボキシメチルセルロース（ＣＭＣ）及びその塩、ポリアクリルアミド系樹脂及びその塩、カチオン化デンプン、ポリビニルアルコール（ＰＶＡ）等が挙げられ、これらの１種を単独で又は２種以上を組み合わせて用いることができる。ＣＭＣあるいはポリアクリルアミド系樹脂の塩としては、それぞれ、ナトリウム塩が主に用いられる。ポリアクリルアミド系樹脂としては、例えば、カチオン性又はアニオン性ポリアクリルアミド（ＰＡＭ）が挙げられる。これらの乾燥紙力増強剤の中でも、特にＣＭＣ及びその塩、アニオン性ＰＡＭ及びその塩が好ましい。
【００２１】
湿潤紙力増強剤としては、従来公知の湿潤紙力増強剤を用いることができ、例えば、エポキシ化ポリアミドポリアミン樹脂（ＰＡＥ）、尿素−ホルマリン樹脂、メラミン−ホルマリン樹脂、ジアルデヒドデンプン、ポリエチレンアミン、メチロール化ポリアミド等が挙げられ、これらの１種を単独で又は２種以上を組み合わせて用いることができる。これらの湿潤紙力増強剤の中でも、特にＰＡＥが好ましい。
【００２２】
本発明において特に好ましい紙力増強剤の組み合わせは、２種の乾燥紙力増強剤及び１種の湿潤紙力増強剤である。これら計３種類の紙力増強剤のうち、２種の乾燥紙力増強剤としてはＣＭＣの塩及びアニオン性ＰＡＭの塩が好ましく、１種の湿潤紙力増強剤としてはＰＡＥが好ましい。
【００２３】
また、このように、２種の乾燥紙力増強剤としてＣＭＣの塩及びアニオン性ＰＡＭの塩を用い、１種の湿潤紙力増強剤としてＰＡＥを用いた場合、アニオン性ＰＡＭの塩の重量平均分子量は、８００万以上、特に１０００万以上、とりわけ１５００万以上が好ましく、また、アニオン性ＰＡＭの塩の重量平均分子量の上限は、２５００万が好ましい。このように特定の３種類の紙力増強剤を用いる場合において、それらのうちの１種であるアニオン性ＰＡＭの塩の重量平均分子量が前記範囲（８００万以上２５００万以下）であれば、アニオン性ＰＡＭの塩自体の接着性の発現による薄葉紙の強度向上効果に加えて、ＣＭＣの塩の歩留まりの向上による薄葉紙の強度向上効果が得られるため、両強度向上効果によって薄葉紙のより良好な強度特性が得られる。また、アニオン性ＰＡＭの塩の重量平均分子量が２５００万以下であると、薄葉紙の製造時においてアニオン性ＰＡＭの塩の水中での分散性や粘度が比較的低く抑えられるため、ハンドリング性や抄紙機の汚れ防止の点で良い結果が得られる。
【００２４】
本発明の薄葉紙における２種以上の紙力増強剤の総添加量は、薄葉紙の全構成繊維の乾燥質量に対して、好ましくは０．０１〜１．５質量％、更に好ましくは０．０３〜１．２質量％である。紙力増強剤の総添加量が少なすぎると、引張強度等の強度特性が十分に得られず、紙力増強剤の総添加量が多すぎると、薄葉紙の硬化（風合いの低下）の他、薄葉紙の製造時におけるヤンキードライヤへの紙の張り付きやメッシュドラムへの紙力増強剤の付着等による、薄葉紙の地合の低下を招くおそれがある。
【００２５】
また、２種以上の紙力増強剤として、乾燥紙力増強剤の１種以上と湿潤紙力増強剤の１種以上との組み合わせを用いる場合、乾燥紙力増強剤の総添加質量と湿潤紙力増強剤の総添加質量との比（前者／後者）は、好ましくは０．０１〜０．５、更に好ましくは０．０３〜０．３５である。
【００２６】
また、前述したように、乾燥紙力増強剤としてＣＭＣの塩及びアニオン性ＰＡＭの塩の２種を用い、湿潤紙力増強剤としてＰＡＥの１種を用いる場合、薄葉紙の全構成繊維の乾燥質量に対する各紙力増強剤の添加量は、ＣＭＣの塩が好ましくは０．０５〜０．５質量％、更に好ましくは０．１〜０．３質量％であり、アニオン性ＰＡＭの塩が好ましくは０．００１〜０．１質量％、更に好ましくは０．０２〜０．０５質量％であり、ＰＡＥが好ましくは０．５〜１．５質量％、更に好ましくは０．６〜１．２質量％である。
【００２７】
本発明の薄葉紙は、前述した、ＮＢＫＰ等の繊維及び紙力増強剤以外の他の成分を含んでいても良い。他の成分としては、例えば、タルク等の填料、染料、色顔料、抗菌剤、ｐＨ調整剤、歩留り向上剤、耐水化剤、消泡剤等の一般的に抄紙用原材料や添加物として使用されているものが挙げられ、これらの１種を単独で又は２種以上を組み合わせて用いることができる。
【００２８】
本発明の薄葉紙は、公知の湿式抄紙法によって製造することができる。湿式抄紙法は、ＮＢＫＰ等の繊維の水分散液からなる紙料（スラリー）を調製する紙料調製工程と、紙料から繊維を抄いて繊維ウエブとしたものを搬送しながら乾燥する抄紙工程とを有するものである。抄紙工程は、通常、ワイヤパート、プレスパート、ドライヤパート、サイズプレス、カレンダパート等に分けられ、順次実施される。前述した乾燥紙力増強剤及び湿潤紙力増強剤は、通常、紙料調整工程において紙料に添加される。通常、湿潤紙力増強剤、乾燥紙力増強剤の順で紙料に添加するが、本発明における紙力増強剤の添加順序はこれに制限されず、添加順序をこれとは逆にしても良く、両者を同時に添加しても良い。湿式抄紙法は、例えば、長網抄紙機、ツインワイヤー抄紙機、オントップ抄紙機、ハイブリッド抄紙機又は丸網抄紙機等の抄紙機を用いて常法に従って実施することができる。
【００２９】
本発明の薄葉紙は、液透過性の向上の観点から、坪量及び密度を比較的低く設定しており、具体的には、坪量は１０〜１４．５ｇ／ｍ2、好ましくは１１〜１４ｇ／ｍ2、密度は０．０５〜０．２ｇ／ｃｍ3、好ましくは０．１〜０．２ｇ／ｃｍ3である。坪量及び密度がこのように低いと紙力の低下が懸念されるが、本発明では、前述したように、フリーネスが特定範囲にあるＮＢＫＰを用い且つ２種以上の紙力増強剤を併用することで、斯かる懸念を払拭している。薄葉紙の坪量が１０ｇ／ｍ2未満又は密度が０．０５ｇ／ｃｍ3未満では、紙力が著しく低下するおそれがあり、また、薄葉紙の坪量が１４．５ｇ／ｍ2超又は密度が０．２ｇ／ｃｍ3超では、液透過性の向上効果に乏しいおそれがある。
【００３０】
薄葉紙の坪量は、次のようにして測定される。ＪＩＳ  Ｐ８１１１の条件にてサンプル（薄葉紙）の調湿を行った後、サンプルから１０ｃｍ四方（面積１００ｃｍ2）の測定片を切り出し、該測定片の重量を少数点以下２桁の天秤にて測定し、その測定値を面積で除して該測定片の坪量を算出する。サンプルから切り出した１０枚の測定片について、前記手順に従って坪量を算出し、それらの平均値をサンプルの坪量とする。
【００３１】
また、薄葉紙の密度は、次のようにして測定される。２０ｃｍ四方のサンプル（薄葉紙）を１０枚重ねて積層体とし、該積層体を液体窒素で冷却固化させた後、カッターで該積層体の真ん中付近を切断する。そして、１０枚のサンプルのうち、カッターによる切断で生じた断面にせん断がかかっていないものを選択し、選択したサンプルの厚みを光学顕微鏡により測定する。尚、サンプルの厚みは、当該サンプルに後述するクレープ等の凹凸がある場合は、その凹凸部における最底部から最上部までの長さ（見掛け厚み）ではなく、構成繊維が堆積している部分の長さ（実質厚み）である。こうして厚みを測定した２０ｃｍ四方のサンプルの重量Ｗを、小数点以下２桁の天秤を用い測定する。目的とする密度は、サンプルの重量Ｗを次式により算出したサンプルの体積Ｖで除して（即ちＷ／Ｖにより）算出する。次式中、Ｔはサンプルの厚み（ｃｍ）、Ａはサンプルのクレープ率（％）、Ｂはサンプルの１辺の長さ（２０ｃｍ）である。後述するように、本発明の薄葉紙はクレープを有しており、そのクレープ率Ａは下記方法によって測定される。
Ｖ＝｛Ｔ×Ｂ×Ｂ×（１００＋Ａ）／１００｝
【００３２】
本発明の薄葉紙は、クレープ（ちりめん状のシワ）を有しており、そのクレープ率が５〜３０％に設定されている。本発明の薄葉紙におけるクレープは、ドライヤパートにおけるヤンキードライヤ等から乾燥状態の繊維ウエブ（薄葉紙）をドクターナイフ等で剥離する際に生じる、ドライクレープであることが好ましい。クレープ率は、次のようにして測定される。
【００３３】
＜クレープ率の測定方法＞
測定対象の薄葉紙から長さ方向（薄葉紙の製造時の搬送方向、ＭＤ）に２００ｍｍ、幅方向（ＭＤに直交する方向、ＣＤ）に１００ｍｍの矩形形状を切り出してサンプルとする。この矩形形状のサンプルを１０分間水中に浸漬した直後のＭＤの長さＣを測定し、次式によりクレープ率を算出する。  クレープ率（％）＝｛（Ｃ−２００）／２００｝×１００
例えば、１０分間浸漬後のＭＤの長さＣが２２０ｍｍであった場合、前記式により算出される当該薄葉紙のクレープ率は１０％である。
【００３４】
クレープを有する薄葉紙は、クレープを有しない薄葉紙に比して液透過性が高く、また、クレープ率が高くなるほど液透過性が高まる。但し、クレープ率が高くなると、強度特性（引張強度）は低下する傾向がある。本発明においては、斯かる知見に基づき、液透過性と強度特性とのバランスの観点から、薄葉紙のクレープ率を５〜３０％、好ましくは５〜２０％、更に好ましくは７〜１５％としている。
【００３５】
前述した構成を有する本発明の薄葉紙の製造時の搬送方向（Machine Direction、略してＭＤ）の乾燥引張強度は、６００ｃＮ／２５ｍｍ以上、好ましくは６００〜１５００ｃＮ／２５ｍｍ、更に好ましくは７００〜１２００ｃＮ／２５ｍｍであり、更に一層好ましくは８００〜１２００ｃＮ／２５ｍｍであり、ことさら好ましくは９００〜１２００ｃＮ／２５ｍｍである。また、ＭＤに直交する方向（Cross machine Direction、略してＣＤ）の乾燥引張強度は、１５０ｃＮ／２５ｍｍ以上、好ましくは１５０〜３５０ｃＮ／２５ｍｍ、更に好ましくは１８０〜３００ｃＮ／２５ｍｍである。ＭＤ及びＣＤそれぞれの乾燥引張強度が前記範囲にある薄葉紙は、実用上十分な強度を有しており、例えば該薄葉紙を、使い捨ておむつ等の吸収性物品における吸収性コアを被覆するコアラップシートに適用した場合には、吸収性物品の製造時にコアラップシート（薄葉紙）が破れる等の不都合を起こし難い。乾燥引張強度は次のようにして測定される。
【００３６】
＜乾燥引張強度の測定方法＞
測定対象シート（薄葉紙）を室温２３℃±２℃、相対湿度５０％ＲＨ±２％の環境下で１２時間放置して一定状態になるよう調湿する。調湿後のシートから、ＭＤに１５０ｍｍ、ＣＤに２５ｍｍの寸法の長方形形状を切り出し、この切り出された長方形形状をサンプルとする。このサンプルを、そのＭＤが引張方向となるように引張試験機（島津製作所製オートグラフＡＧ−１ｋＮ）のチャックに無張力で取り付ける。チャック間距離は１００ｍｍとする。サンプルを３００ｍｍ／分の引張速度で引っ張り、サンプルが破断するまでの最大強度を測定する。測定は５回行い、これらの平均値をＭＤの乾燥引張強度とする。また、ＣＤの乾燥引張強度は、調湿後のシートから、ＣＤに１５０ｍｍ、ＭＤに２５ｍｍの寸法の長方形形状を切り出してこれをサンプルとし、このサンプルを、そのＣＤが引張方向となるように引張試験機のチャックに無張力で取り付け、前記と同様の手順により、ＣＤの乾燥引張強度を求める。
【００３７】
また、下記方法で測定される本発明の薄葉紙の液透過時間は、０．２〜３秒、好ましくは０．３〜２．５秒、更に好ましくは０．５〜２秒である。液透過時間が短いほど、液透過性が高く高評価となる。液透過時間が前記範囲にある薄葉紙は、液透過性に優れており、例えば該薄葉紙を、使い捨ておむつ等の吸収性物品における吸収性コアを被覆するコアラップシートに適用した場合には、尿等の排泄液を素早く透過させて吸収性コアに速やかに吸収させることが可能となり、吸収性物品の防漏性の向上が期待できる。
【００３８】
＜液透過時間の測定方法＞
図１に示すように、上下端が開口している内径３５ｍｍの２本の円筒９１，９２を、両円筒９１，９２の軸を一致させて上下に配し、８ｃｍ四方の測定対象シートＳ（薄葉紙）を上下の円筒９１，９２間に挟み込む。このとき、上側の円筒９１の下端及び下側の円筒９２の上端に設けられた環状のフランジ部にクリップ９３を嵌合させ、上下の円筒９１，９２を連結させることが好ましい。符号９４は、円筒９１，９２の内径と同径同形状の貫通孔を有するゴム製等のパッキンである。このように、上下の円筒９１，９２で測定対象シートＳを挟持固定した状態で、上側の円筒９１内に、図１中符合Ｗで示す生理食塩水（塩化ナトリウム濃度０．９質量％の水溶液）を４０ｇ±１ｇ供給する。供給された生理食塩水は、測定対象シートＳを透過するか又は測定対象シートＳに吸収されて上側の円筒９１内からなくなる。生理食塩水の供給開始時から、生理食塩水の水面が測定対象シートＳの表面（上側の円筒９１側の面）と同位置になるまでの時間を測定し、その時間を液透過時間とする。
【００３９】
本発明の薄葉紙は、強度特性（引張強度）が良好で液透過性に優れており、そのような特長が活かされる種々の用途に好適である。特に、本発明の薄葉紙は、使い捨ておむつや生理用ナプキン等の吸収性物品において、液保持性の吸収性コアを被覆するコアラップシートとして好適であり、排泄液が、尿等の比較的低粘性の場合のみならず、軟便等の比較的高粘性の場合であっても、排泄液を素早く透過させて吸収性コアに吸収させることができ、吸収性物品の防漏性の向上に寄与し得る。
【００４０】
本発明の薄葉紙を用いた本発明の吸収性物品の一例として、吸収性コア及びこれを被覆するコアラップシートを含んで構成される吸収性物品であって、該コアラップシートが、前述した本発明の薄葉紙であるものが挙げられる。より具体的には、本発明の吸収性物品は、肌対向面を形成する液透過性の表面シート、非肌対向面を形成する液不透過性ないし撥水性の裏面シート、及びこれら両シート間に配置された液保持性の吸収体を具備し、該吸収体が、前記吸収性コア及び前記コアラップシート（本発明の薄葉紙）を含んで構成されている。前記コアラップシート（本発明の薄葉紙）は、少なくとも前記吸収性コアの肌対向面及び非肌対向面を被覆することが好ましい。尚、肌対向面は、吸収性物品又はその構成部材（例えば吸収性コア）における、吸収性物品の着用時に着用者の肌側に向けられる面であり、非肌対向面は、吸収性物品又はその構成部材における、吸収性物品の着用時に肌側とは反対側（着衣側）に向けられる面である。前記表面シート、前記裏面シート及び前記吸収性コアとしては、それぞれ、この種の吸収性物品において通常用いられているものを特に制限無く用いることができる。本発明の吸収性物品は、展開型あるいはパンツ型の使い捨ておむつ、生理用ナプキン、失禁パッド等に適用できる。
【実施例】
【００４１】
以下、本発明を実施例により更に具体的に説明するが、本発明は斯かる実施例に限定されるものではない。特に断らない限り、「％」は「質量％」を意味する。
【００４２】
〔実施例１〕
ＮＢＫＰ（Cariboo Pulp and Paper Company製、商品名「Cariboo」、北米産、繊維粗度０．１５ｍｇ／ｍ、平均繊維長２．４４ｍｍ）を水中に均一に分散させて、繊維濃度２質量％のスラリーを調製し、このスラリーを叩解機にかけて、ＮＢＫＰのフリーネスを５００ｍｌに調整した。更に、このスラリーを希釈しながら、湿潤紙力増強剤としてＰＡＥ（星光ＰＭＣ株式会社製、商品名「ＷＳ４０３０」）を、スラリー中の全繊維の乾燥質量に対して０．７８質量％投入し、次いで、乾燥紙力増強剤としてＣＭＣのナトリウム塩（第一工業製薬株式会社製、商品名「セロゲンＷＳ−Ｃ」）を、スラリー中の全繊維の乾燥質量に対して０．２質量％投入し、各成分が均一になるように十分に撹拌し、固形分濃度０．１質量％のスラリーに調整した。こうして得られたスラリーを、ワイヤー目開き径９０μｍ（１６６メッシュ）の金網抄紙ワイヤー上に散布し、金網抄紙ワイヤー上に紙層を形成させ、サクションボックスを用いて６ml／（cm2・sec）の速度で該紙層を脱水した後、該紙層をドライヤで乾燥させ、乾燥面からドクターブレードで紙層をはがしながら、ドライヤと巻き取りの速比をつけてクレープを付与した。こうして得られた薄葉紙（クレープ紙）を実施例１のサンプルとした。
【００４３】
〔実施例２〜７及び比較例１〜７〕
ＮＢＫＰのフリーネス、各種原料の仕込み量、クレープ率等を適宜変更した以外は実施例１と同様にして薄葉紙（クレープ紙）を製造し、各実施例及び各比較例のサンプルとした。実施例４〜７は、それぞれ、２種の乾燥紙力増強剤（乾燥紙力増強剤１及び２）並びに１種の湿潤紙力増強剤を用いたものであり、乾燥紙力増強剤１として、実施例１と同じＣＭＣのナトリウム塩を用い、乾燥紙力増強剤２として、アニオン性ＰＡＭのナトリウム塩（実施例４〜６はＭＴアクアポリマー製、商品名「アコフロックＡ９５」、重量平均分子量１７００万；実施例７は星光ＰＭＣ（株）製、商品名「ＤＡ４１１９」、重量平均分子量２００万）を用い、湿潤紙力増強剤として、実施例１と同じＰＡＥを用いた。
【００４４】
〔評価〕
実施例及び比較例の各サンプル（薄葉紙）の各種評価結果は下記表１及び２の通りである。乾燥引張強度及び液透過時間は、それぞれ、前記方法によって測定した。
【００４５】
【表１】
0005934497.tif 000003
【００４６】
【表２】
0005934497.tif 000004
【００４７】
表１に示す結果から明らかなように、１）フリーネスが前記特定範囲にあるＮＢＫＰを主体とし且つ２）２種以上の紙力増強剤が添加されており且つ３）坪量、密度及びクレープ率がそれぞれ前記特定範囲にある、各実施例の薄葉紙は、ＭＤの乾燥引張強度が６００ｃＮ／２５ｍｍ以上、ＣＤの乾燥引張強度が１５０ｃＮ／２５ｍｍ以上で、且つ液透過時間が２秒以下であり、強度特性が良好で液透過性に優れた薄葉紙であることがわかる。また、２種の乾燥紙力増強剤及び１種の湿潤紙力増強剤を用いた形態である、実施例４〜７に関し、アニオン性ＰＡＭの塩（乾燥紙力増強剤２）の重量平均分子量が１７００万である実施例４〜６が、該重量平均分子量が２００万である実施例７に比して乾燥引張強度が大きい結果となったことから、計３種の紙力増強剤を用いる斯かる形態においては、そのうちの１種類として重量平均分子量の大きいアニオン性ＰＡＭの塩を用いることで、薄葉紙の強度向上効果がより顕著になることがわかる。
【００４８】
これに対し、各比較例の薄葉紙は、表２に示す結果から明らかなように、ＭＤの乾燥引張強度が６００ｃＮ／２５ｍｍ未満（比較例２及び４）あるいは液透過時間が３秒超（比較例１、３及び５〜７）であり、強度特性及び液透過性を高レベルで両立できていない。各比較例が強度特性及び液透過性の点で各実施例に劣る理由は、主として、比較例１は前記１）〜３）の全てを満たしていないため、比較例２は前記２）を満たしていないため、比較例３は前記２）及び３）を満たしていないため、比較例４〜６は前記３）を満たしていないため、比較例７は前記１）及び３）を満たしていないためと推察される。
【符号の説明】
【００４９】
９１，９２  円筒
９３  クリップ
９４  パッキン
Ｓ  測定対象シート（薄葉紙）
Ｗ  生理食塩水
【図１】
0005934497.tif 000005